(57)【要約】【課題】高研削性と低粉塵性とを両立したブラスト用グリット及びその製造方法を提供する。【解決手段】Ｆｅ、Ｓｉ、Ｃａ、Ａｌ、Ｍｇ、Ｃｒ及びＭｎを含有し、ＦｅＯ換算、ＳｉＯ２換算、ＣａＯ換算によるＦｅ、Ｓｉ及びＣａの合計含有率が、５０．０質量％以上であるとともに、ＦｅＯ換算含有率が６．０質量％以上３５．０質量％以下、ＳｉＯ２換算含有率が１５．０質量％以上３５．０質量％以下、ＣａＯ換算含有率が１０．０質量％以上３５．０質量％以下、Ａｌ２Ｏ３換算含有率が３．０質量％以上２５．０質量％以下、ＭｇＯ換算含有率が１．０質量％以上２０．０質量％以下、Ｃｒ２Ｏ３換算含有率が０．５質量％以上５．０質量％以下、ＭｎＯ換算含有率が２．０質量％以上２０．０質量％以下であり、本グリットの切断面に認められる非晶相の面積率が、１０％以上であり、本グリットの粒形が、稜部が丸められた多面体である。【選択図】図１
2015093365.tif 000002
【特許請求の範囲】
【請求項１】
Ｆｅ、Ｓｉ、Ｃａ、Ａｌ、Ｍｇ、Ｃｒ及びＭｎを含有し、
本ブラスト用グリットの全体を１００質量％とした場合に、ＦｅをＦｅＯ換算し、ＳｉをＳｉＯ２換算し、ＣａをＣａＯ換算した場合のＦｅ、Ｓｉ及びＣａの合計含有率が、５０．０質量％以上であるとともに、
ＦｅのＦｅＯ換算含有率が６．０質量％以上３５．０質量％以下、
ＳｉのＳｉＯ２換算含有率が１５．０質量％以上３５．０質量％以下、
ＣａのＣａＯ換算含有率が１０．０質量％以上３５．０質量％以下、
ＡｌのＡｌ２Ｏ３換算含有率が３．０質量％以上２５．０質量％以下、
ＭｇのＭｇＯ換算含有率が１．０質量％以上２０．０質量％以下、
ＣｒのＣｒ２Ｏ３換算含有率が０．５質量％以上５．０質量％以下、
ＭｎのＭｎＯ換算含有率が２．０質量％以上２０．０質量％以下、であり、
本ブラスト用グリットの切断面に認められる非晶相の面積率が１０％以上であり、
本ブラスト用グリットの粒形が、稜部が丸められた多面体であることを特徴とするブラスト用グリット。
【請求項２】
更に、Ｔｉを含み、
ＴｉのＴｉＯ２換算含有率が０．０１質量％以上１０．０質量％以下であることを特徴とする請求項１に記載のブラスト用グリット。
【請求項３】
請求項１又は２に記載のブラスト用グリットの製造方法であって、
上方で溶融スラグを風砕して粒状物にするとともに、前記粒状物を下方へ落下させながら冷却する風砕冷却工程と、
冷却された前記粒状物を、稜部が丸められた多面体に加工する加工工程と、を備えることを特徴とするブラスト用グリットの製造方法。
【請求項４】
前記加工工程は、粒度が１．０ｍｍ以上５０．０ｍｍ以下の粒状物を加工することを特徴とする請求項３に記載のブラスト用グリットの製造方法。
【請求項５】
前記風砕冷却工程の前に、前記溶融スラグの成分調整を行う成分調整工程を備え、
前記成分調製工程では、成分調整前の溶融スラグにガラス及び／又は珪砂を添加することを特徴とする請求項３又は４に記載のブラスト用グリットの製造方法。
【発明の詳細な説明】
【技術分野】
【０００１】
本発明は、ブラスト用グリット及びその製造方法に関する。更に詳しくは、Ｆｅ成分、Ｓｉ成分及びＣａ成分を主成分としたブラスト用グリット及びその製造方法に関する。
【背景技術】
【０００２】
製鋼スラグは、各種金属材料の溶解、精錬時などに副生されるスラグであり、原料の１０〜３０質量％も生成される場合がある。このため、製鋼スラグを有効活用する方法が種々検討されている。具体的には、コンクリート用骨材、路盤材、地盤改良材、肥料等として活用されている他、製鋼スラグを粒子化して研削材として利用できることが知られている。この製鋼スラグを粒子化した研削材は、一般的に市販されている珪素研削材の代替品として、研削力及びコストの観点で優れている。しかしながら、研削の際に研削材が割れる等して生じる粉塵が多く、この粉塵性という観点では十分でない場合があった。粒子化した製鋼スラグを研削材とした技術としては、下記特許文献１及び下記特許文献２が知られている。
【先行技術文献】
【特許文献】
【０００３】
【特許文献１】特開平９−１０９０３０号公報
【特許文献２】特開２００８−４５００２号公報
【発明の概要】
【発明が解決しようとする課題】
【０００４】
上記特許文献１には、高炭素フェロクロムを電気炉で溶融して製造する際に副次的に生成された溶融スラグを粒状化した研削材が開示されている。また、上記特許文献２には、非晶質のブラスト用の研削材が開示されている。このうち、特許文献１に開示された、研削材に含まれるＦｅ（Ｆｅ２Ｏ３換算）は０．１〜３質量％であり、特許文献２に開示された、研削材に含まれるＦｅ（ＦｅＯ換算）は５質量％以下である。これらの研削材のＦｅ濃度は、一般的な製鋼スラグ中のＦｅ濃度からすれば低いものである。そして、特許文献２の技術は、高い研削力を発揮できる点で優れているものの、研削時の衝撃に対して更なる耐久性が求められている。
【０００５】
本発明は、上記従来の技術に鑑みてなされたものであり、高研削性と低粉塵性とを両立したブラスト用グリット及びその製造方法を提供することを目的とする。
【課題を解決するための手段】
【０００６】
本発明は以下のとおりである。
本発明のブラスト用グリットは、Ｆｅ、Ｓｉ、Ｃａ、Ａｌ、Ｍｇ、Ｃｒ及びＭｎを含有し、
本ブラスト用グリットの全体を１００質量％とした場合に、ＦｅをＦｅＯ換算し、ＳｉをＳｉＯ２換算し、ＣａをＣａＯ換算した場合のＦｅ、Ｓｉ及びＣａの合計含有率が、５０．０質量％以上であるとともに、
ＦｅのＦｅＯ換算含有率が６．０質量％以上３５．０質量％以下、
ＳｉのＳｉＯ２換算含有率が１５．０質量％以上３５．０質量％以下、
ＣａのＣａＯ換算含有率が１０．０質量％以上３５．０質量％以下、
ＡｌのＡｌ２Ｏ３換算含有率が３．０質量％以上２５．０質量％以下、
ＭｇのＭｇＯ換算含有率が１．０質量％以上２０．０質量％以下、
ＣｒのＣｒ２Ｏ３換算含有率が０．５質量％以上５．０質量％以下、
ＭｎのＭｎＯ換算含有率が２．０質量％以上２０．０質量％以下、であり、
本ブラスト用グリットの切断面に認められる非晶相の面積率が１０％以上であり、
本ブラスト用グリットの粒形が、稜部が丸められた多面体であることを特徴とする。
更に、本ブラスト用グリットでは、更に、Ｔｉを含み、ＴｉのＴｉＯ２換算含有率が０．０１質量％以上１０．０質量％以下とすることができる。
本発明のブラスト用グリットの製造方法は、前記ブラスト用グリットの製造方法であって、
上方で溶融スラグを風砕して粒状物にするとともに、前記粒状物を下方へ落下させながら冷却する風砕冷却工程と、
冷却された前記粒状物を、稜部が丸められた多面体に加工する加工工程と、を備えることを特徴とする。
更に、本ブラスト用グリットの製造方法では、前記加工工程は、粒度が１．０ｍｍ以上５０．０ｍｍ以下の粒状物を加工する工程とすることができる。
更に、本ブラスト用グリットの製造方法では、前記風砕冷却工程の前に、前記溶融スラグの成分調整を行う成分調整工程を備え、
成分調製工程では、成分調整前の溶融スラグにガラス及び／又は珪砂を添加することができる。
【発明の効果】
【０００７】
本発明のブラスト用グリットは、ＦｅのＦｅＯ換算含有率、ＳｉのＳｉＯ２換算含有率、ＣａのＣａＯ換算含有率、の合計含有率が５０．０質量％以上である。更に、ＦｅのＦｅＯ換算含有率が６．０質量％以上３５．０質量％以下であり、ＳｉのＳｉＯ２換算含有率が１５．０質量％以上３５．０質量％以下であり、ＣａのＣａＯ換算含有率が１０．０質量％以上３５．０質量％以下であり、ＡｌのＡｌ２Ｏ３換算含有率が３．０質量％以上２５．０質量％以下であり、ＭｇのＭｇＯ換算含有率が１．０質量％以上２０．０質量％以下であり、ＣｒのＣｒ２Ｏ３換算含有率が０．５質量％以上５．０質量％以下であり、ＭｎのＭｎＯ換算含有率が２．０質量％以上２０．０質量％以下である。加えて、切断面に認められる非晶相の面積率が１０％以上である。また、粒形は稜部が丸められた多面体である。
この構成により、本ブラスト用グリットは、高研削性と低粉塵性とを両立できる。特に、研削時のグリット粒子の破壊を抑制して、発塵を抑えることができる。そして、グリット粒子の破壊を抑制できるためグリットの再利用性に優れる。
【０００８】
本発明のブラスト用グリットの製造方法は、上方で溶融スラグを風砕して粒状物にするとともに、粒状物を下方へ落下させながら冷却する風砕冷却工程を備える。更に、冷却された粒状物を、稜部が丸められた多面体に加工する加工工程を備える。
この構成により、ＦｅのＦｅＯ換算含有率が６．０質量％以上３５．０質量％以下と高い組成でありながら、高研削性と低粉塵性とを両立したブラスト用グリットを得ることができる。特に、研削時のグリット粒子の破壊が抑制され、発塵を抑えたブラスト用グリットが得られる。そして、グリット粒子の破壊が抑制されるため再利用性に優れたブラスト用グリットとすることができる。また、本方法では、上方で溶融スラグを風砕して粒状物にするとともに、この粒状物を下方へ落下させながら冷却して、ブラスト用グリットの原料となる粒状物を製造する。このため、平面方向に大きなスペースを使用する必要がなく、小さなスペースで粒状物を製造できる。
【０００９】
本方法において、加工工程は、粒度が１．０ｍｍ以上５０．０ｍｍ以下の粒状物を加工する工程である場合には、高研削性と低粉塵発性とを特に良好に両立したブラスト用グリットが得られる。
本方法において、風砕冷却工程の前に、溶融スラグの成分調整を行う成分調整工程を備え、成分調製工程では、成分調整前の溶融スラグにガラス及び／又は珪砂を添加する場合には、ＦｅのＦｅＯ換算含有率、ＳｉのＳｉＯ２換算含有率、ＣａのＣａＯ換算含有率、の合計含有率を５０．０質量％以上に調整し易く、また、ＳｉのＳｉＯ２換算含有率が１５．０質量％以上３５．０質量％以下の範囲に調整し易い。
【図面の簡単な説明】
【００１０】
【図１】ブラスト用グリットの製造方法に用いる製造装置を説明する説明図である。
【図２】図１の製造装置における風砕手段の近傍を説明する説明図である。
【図３】実施例７の試料表面の拡大画像である。
【図４】実施例１０の試料表面の拡大画像である。
【図５】比較例４の試料表面の拡大画像である。
【図６】比較例７の試料表面の拡大画像である。
【発明を実施するための形態】
【００１１】
以下、本発明を詳しく説明する。
［１］ブラスト用グリット
本発明のブラスト用グリットは、Ｆｅ、Ｓｉ、Ｃａ、Ａｌ、Ｍｇ、Ｃｒ及びＭｎを含有し、
本ブラスト用グリットの全体を１００質量％とした場合に、ＦｅをＦｅＯ換算し、ＳｉをＳｉＯ２換算し、ＣａをＣａＯ換算した場合のＦｅ、Ｓｉ及びＣａの合計含有率が、５０．０質量％以上であるとともに、
ＦｅのＦｅＯ換算含有率が６．０質量％以上３５．０質量％以下、
ＳｉのＳｉＯ２換算含有率が１５．０質量％以上３５．０質量％以下、
ＣａのＣａＯ換算含有率が１０．０質量％以上３５．０質量％以下、
ＡｌのＡｌ２Ｏ３換算含有率が３．０質量％以上２５．０質量％以下、
ＭｇのＭｇＯ換算含有率が１．０質量％以上２０．０質量％以下、
ＣｒのＣｒ２Ｏ３換算含有率が０．５質量％以上５．０質量％以下、
ＭｎのＭｎＯ換算含有率が２．０質量％以上２０．０質量％以下、であり、
本ブラスト用グリットの切断面に認められる非晶相の面積率が、１０％以上であり、
本ブラスト用グリットの粒形が、稜部が丸められた多面体であることを特徴とする。
【００１２】
上記「Ｆｅ」は、本ブラスト用グリット全体を１００質量％とした場合にＦｅＯ換算で６．０質量％以上３５．０質量％以下含有される。この範囲では、高研削性と低粉塵性とを両立したブラスト用グリットとすることができる。このＦｅＯ換算含有率の下限は１０．０質量％以上が好ましい。一方、ＦｅＯ換算含有率の上限は２５．０質量％以下が好ましい。
従来、ＦｅＯ換算含有率が６．０質量％以上と高い製鋼スラグからは、研削時の破壊を十分に抑制できるグリット粒子を得ることが困難であった。しかし、本ブラスト用グリットでは、ＦｅＯ換算含有率が６．０質量％以上３５．０質量％以下というＦｅ濃度が高い組成であっても、研削時の破壊を十分に抑制したグリット粒子が得られる。この理由は定かでは無いものの、本ブラスト用グリットの非晶相の面積率が１０％以上であるとともに、稜部が丸められた多面体であるためと考えられる。
この形態であることにより、研削時のグリット粒子の破壊が抑制され、粉塵量を小さく抑えることができると考えられる。また、ＦｅＯ換算含有率が３５．０質量％以下の範囲では、破壊され難いグリット粒子（耐ブラスト破壊性に優れた粒子）が多く得られ、ブラストによって破壊されてしまう耐ブラスト破壊性に劣ったグリット粒子の混在を抑制できると考えられる。一方、ＦｅＯ換算含有率が３５．０質量％を越える組成範囲では、次第に、耐ブラスト破壊性に劣ったグリット粒子の混在率が大きくなり、結果的に研削時の粉塵量が多くなると考えられる。これは、ＦｅＯ換算含有率が３５．０質量％を越える組成範囲では、グリット粒子の圧壊強度にばらつきを生じて、圧壊強度が小さいグリット粒子が混在し易くなるためと考えられる。
【００１３】
上記「Ｓｉ」は、本ブラスト用グリット全体を１００質量％とした場合にＳｉＯ２換算で１５．０質量％以上３５．０質量％以下含有される。この範囲では、ＦｅのＦｅＯ換算含有率が６．０質量％以上と高い組成において、圧壊強度のばらつきを小さく抑えて、高い圧壊強度を有したグリット粒子（即ち、耐ブラスト破壊性に優れたグリット粒子）をより多く得ることができる。ＳｉのＳｉＯ２換算含有率が１５．０質量％未満となると、Ｆｅ含有率が６．０質量％以上３５．０質量％以下の範囲であっても、非晶相の面積割合を１０％以上に維持することが困難となる傾向にある。一方、ＳｉのＳｉＯ２換算含有率が３５．０質量％を超えると、溶融状態におけるスラグの粘度が大きく風砕によって粒状化することが困難となる傾向にある。
ＳｉのＳｉＯ２換算含有率は１５．０質量％以上３５．０質量％以下であればよいが、この含有率の下限は１８．０質量％以上が好ましい。一方、ＳｉのＳｉＯ２換算含有率の上限は３０．０質量％以下が好ましい。
【００１４】
上記「Ｃａ」は、本ブラスト用グリット全体を１００質量％とした場合にＣａＯ換算で１０．０質量％以上３５．０質量％以下含有される。この範囲では、ＦｅのＦｅＯ換算含有率が６．０質量％以上と高い組成において、高い圧壊強度を有したグリット粒子（即ち、耐ブラスト破壊性に優れたグリット粒子）をより多く得ることができる。ＣａのＣａＯ換算含有率は、１０．０質量％未満であってもブラスト用グリットとして問題はないと考えられるが、実際にはＣａＯ換算含有率が１０．０質量％未満となるようなスラグは得られ難い。一方、ＣａのＣａＯ換算含有率が３５．０質量％を超えると、溶融状態におけるスラグの粘度が大きく風砕によって粒状化することが困難となる傾向にある。また、スラグの融点も高くなる傾向にもあり好ましくない。
ＣａのＣａＯ換算含有率は、１０．０質量％以上３５．０質量％以下であればよいが、この含有率の下限は１５．０質量％以上が好ましい。一方、ＣａのＣａＯ換算含有率の上限は３０．０質量％以下が好ましい。
【００１５】
更に、これらＦｅ、Ｓｉ及びＣａの三成分は、本ブラスト用グリット全体を１００質量％とした場合に、ＦｅのＦｅＯ換算含有率と、ＳｉのＳｉＯ２換算含有率と、ＣａのＣａＯ換算含有率と、の合計含有率が５０．０質量％以上である。この範囲では、ＦｅのＦｅＯ換算含有率が６．０質量％以上と高い組成において、高い圧壊強度を有したグリット粒子（即ち、耐ブラスト破壊性に優れたグリット粒子）をより多く得ることができる。
この合計含有率は、５０．０質量％以上であればよいが、この合計含有率の下限は５５．０質量％以上が好ましい。一方、この合計含有率の上限は７５．０質量％以下が好ましい。
【００１６】
上記「Ａｌ」は、本ブラスト用グリット全体を１００質量％とした場合にＡｌ２Ｏ３換算で３．０質量％以上２５．０質量％以下含有される。この範囲では、本ブラスト用グリットにおいて高研削性と低粉塵性とを両立できる。ＡｌのＡｌ２Ｏ３換算含有率が３．０質量％未満となるスラグは得られ難く、ＡｌのＡｌ２Ｏ３換算含有率が２５．０質量％を超えると、溶融スラグの粘度が大きくなり、風砕によって粒状化することが困難となる傾向にある。また、スラグの融点が高くなる傾向にもあり好ましくない。
ＡｌのＡｌ２Ｏ３換算含有率は、３．０質量％以上２５．０質量％以下であればよいが、この含有率の下限は６．５質量％以上が好ましい。一方、ＡｌのＡｌ２Ｏ３換算含有率の上限は１６．５以下が好ましい。
【００１７】
上記「Ｍｇ」は、本ブラスト用グリット全体を１００質量％とした場合にＭｇＯ換算で１．０質量％以上２０．０質量％以下含有される。この範囲では、本ブラスト用グリットにおいて高研削性と低粉塵性とを両立できる。ＭｇのＭｇＯ換算含有率が１．０質量％未満となるスラグは得られ難く、ＭｇのＭｇＯ換算含有率が２０．０質量％を超えると、溶融スラグの粘度が大きくなり、風砕によって粒状化することが困難となる傾向にある。
ＭｇのＭｇＯ換算含有率は、１．０質量％以上２０．０質量％以下であればよいが、この含有率の下限は４．０質量％以上が好ましい。一方、ＭｇのＭｇＯ換算含有率の上限は１０．０質量％以下が好ましい。
【００１８】
上記「Ｍｎ」は、本ブラスト用グリット全体を１００質量％とした場合にＭｎＯ換算で２．０質量％以上２０．０質量％以下含有される。この範囲では、本ブラスト用グリットにおいて高研削性と低粉塵性とを両立できる。ＭｎＯ換算含有率が２．０質量％未満となるスラグは得られ難く、一方、ＭｎのＭｎＯ換算含有率が２０．０質量％を超えると、溶融状態におけるスラグの粘度が大きくなり、風砕によって粒状化することが困難となる傾向にある。
ＭｎのＭｎＯ換算含有率は、２．０質量％以上２０．０質量％以下であればよいが、この含有率の下限は、３．０質量％以上が好ましく、５．０質量％以上がより好ましい。一方、ＭｎのＭｎＯ換算含有率の上限は１２．０質量％以下が好ましい。
【００１９】
上記「Ｃｒ」は、本ブラスト用グリット全体を１００質量％とした場合にＣｒ２Ｏ３換算で０．５質量％以上５．０質量％以下含有される。この範囲では、本ブラスト用グリットにおいて、Ｃｒを含むことによる緻密化の効果を得ることができる。加えて、ＭｎとＣｒとが同時に含まれることでスピネル質結晶の生成が促進され、研削力が更に向上させることができる。
ＣｒのＣｒ２Ｏ３換算含有率は、０．５質量％以上５．０質量％以下であればよいが、この含有率の下限は、１．０質量％以上が好ましい。一方、ＣｒのＣｒ２Ｏ３換算含有率の上限は３．５質量％以下が好ましい。
【００２０】
本発明のブラスト用グリットは、Ｆｅ、Ｓｉ、Ｃａ、Ａｌ、Ｍｇ、Ｃｒ及びＭｎを含んだうえで（通常、Ｏが含まれる）、更に他の成分を含有できる。他の成分としては、Ｔｉ、Ｐ、Ｓ等が挙げられる。これらの他の成分は１種のみが含有されてもよく、２種以上が同時に含有されてもよい。
Ｔｉが含まれる場合、ＴｉのＴｉＯ２換算含有率は０．０１質量％以上１０．０質量％が好ましい。この範囲では、Ｔｉを含むことによる緻密化の効果を得ることができる。
ＴｉのＴｉＯ２換算含有率の下限は、０．５質量％以上が好ましい。一方、ＴｉのＴｉＯ２換算含有率の上限は２．０質量％以下が好ましい。
【００２１】
本ブラスト用グリットの切断面に認められる非晶相の面積率は１０％以上（１００％を含む）である。非晶相の面積率が１０％以上であることによって、グリット粒子の圧壊強度が向上される。従って、破壊され難いグリット粒子（耐ブラスト破壊性に優れた粒子）を多く得ることができる。即ち、非晶相の面積率が１０％未満である場合に比べて、高研削性と低粉塵性とを高度に両立できる。
非晶相の面積率は、無作為に選択した３個のグリット粒子の切断面を、各々光学顕微鏡により２００倍に拡大して観察される。観察領域に認められる各相が、非晶相であるか結晶相であるかは、Ｘ線回折測定により判定される。即ち、Ｘ線回折測定により得られるチャートがハロー図形である相は非晶相であり、帰属可能なピークが認められる相は結晶相である。この非晶相と結晶相とはデジタル画像処理によって分類して、観察領域全体（１００％）に認められる非晶相の面積割合として算出される。３個のグリット粒子の各々の切断面において同様に算出し、その平均値を非晶相の面積率とする。尚、本発明のブラスト用グリットにおいて、結晶相としては、例えば、スピネル結晶が挙げられる。
【００２２】
更に、本ブラスト用グリットは、稜部が丸められた多面体を呈する。即ち、いわゆるショットとグリットとの両方の形態を兼ね備えた形状をなしている。例えば、ＪＩＳ  Ｚ０３１２では、グリットは、使用前の状態で稜角を持つ角張った形状であり、丸い部分がその粒子の１／２未満である粒子と定義されている。一方、ショットは、使用前の状態で稜角、破砕面又は他の鋭い表面欠陥がなく、長径が短径の２倍以内の球形状である粒子と定義されている。
【００２３】
この点、本ブラスト用グリットは、ＪＩＳ  Ｚ０３１２に定義されたショットと、使用前の状態で稜角、破砕面又は他の鋭い表面欠陥がない点で共通するものの、球形状である点で異なる。即ち、本ブラスト用グリットは球形状ではなく多面体形状である。
一方、本ブラスト用グリットは、ＪＩＳ  Ｚ０３１２に定義されたグリットと、使用前の状態で稜角を持つ角張った形状である点で異なる。即ち、本ブラスト用グリットは、稜角を持つ角張った形状ではなく、稜部が丸められた形状である。従って、ＪＩＳ  Ｚ０３１２に定義されたショットにもグリットにも適合しないが、その概形は多面体であり、ショットのように球状でないことから、ＪＩＳ  Ｚ０３１２に定義されたグリットに近い概形といえる形態をなしている。
【００２４】
また、稜部は、面と面とが交わる部位であって、面と面とが交わることで形成される。そして、稜部を形成する面は、平面であってもよく、曲面であってもよいが、本発明のグリットでは平面である割合（面積割合）が大きく、更には、これらの平面は比較的大きな面積を有している場合が多い。具体的には、後述する実施例のように、ブラスト用グリットに１方向から光を当てた状態の拡大画像において、その反射面の割合を測定し、全体面積に占める反射面の割合（表面反射率）を測定することで、平面の多さを知ることができる。即ち、１方向から照射された光が、十分な広がりを有する平面に当ると広い面積で反射される。そのため、拡大した画像上では大きな反射面が認められる。更に、このような大きな反射面がより多く認められる場合には、そうでない場合に比べてより多くの平面を有するグリットであるといえる。一方、１方向から照射された光が、曲面や十分な広がりを持たない平面に当ると小さな面積で反射される。そのため、拡大した画像上では、小さな反射面となる。更に、このような小さな反射面がより多く認められる場合には、そうでない場合に比べて平面の割合が小さいか、又は、大きな平面を有さないグリットであるといえる。本ブラスト用グリットの場合、測定面の全面（拡大視野内）を１００％とした場合に、表面反射率は１５〜６０％となる。
【００２５】
上述のように、ＪＩＳ  Ｚ０３１２に定義されたショットにもグリットにも正確には適合しないが、その概形は、上記の平面（反射面）の割合が多いことからも分かるように、多面体である。即ち、ショットのように球状でないことから、ＪＩＳ  Ｚ０３１２に定義されたグリットに近い概形といえる形態をなしている。そして、このような形態であることにより、本ブラスト用グリットは、高研削性と低粉塵性とを高度に両立しているものと考えられる。
また、本ブラスト用グリットは、稜部が丸められていることにより研削面（研削した面）の面粗度を低く抑えることができる。そのため、研削面に塗膜等の表面被膜を形成する際に要する被膜形成剤（塗料等）の量を抑制できる。
【００２６】
本ブラスト用グリットを構成するグリット粒子は、ビッカース硬度を６５０Ｈｖ以上（特に６６０〜９００Ｈｖ、更には７８０〜８３５Ｈｖ）とすることができる。尚、このビッカース硬度は、無作為に選択した１０個のグリット粒子を各々ＪＩＳ  Ｚ２２４４に準拠して測定し、得られたビッカース硬さの平均値である。
更に、グリット粒子１粒の圧壊強度は、最大長さ２ｍｍ以上の粒子において１８０Ｎ以上４００Ｎ以下とすることができる。この圧壊強度は、無作為に選択した１０個のグリット粒子を万能試験機に供し、各１粒の研削材粒子に荷重を負荷して圧壊したときの荷重値の平均値である。
【００２７】
本ブラスト用グリットを構成するグリット粒子の大きさは特に限定されず、用途に適した大きさとすることができるが、通常、粒度０．２〜５．０ｍｍである。この範囲では、本ブラスト用グリットによる高研削性と低粉塵性とを高度に両立しやすい。尚、ここでいう粒度とは、ＪＩＳ  Ｚ０３１２（ブラスト処理用非金属系研削材）内の粒度に準用されたＪＩＳ  Ｚ８８１５によって測定される積算ふるい下百分率における５０％粒度を意味する。
【００２８】
［２］ブラスト用グリットの製造方法
本ブラスト用グリットの製造方法は、上方で溶融スラグを風砕して粒状物にするとともに、粒状物を下方へ落下させながら冷却する風砕冷却工程と、
冷却された粒状物を、稜部が丸められた多面体に加工する加工工程と、を備えることを特徴とする。
【００２９】
本方法を用いることでブラスト用グリットを、溶融スラグを風砕冷却した粒状物から形成できる。既に説明した組織且つ非晶相を有するスラグを用いてこの方法を適用することにより、高研削性と低粉塵性とを更に両立し易い。即ち、本方法を用いることで、研削性がより高く且つ粉塵性がより低いブラスト用グリットを得ることができる。
溶融スラグを風砕冷却して得られる粒状物は、溶融状態のスラグから直接に粒形状が得られる。このため、スラグ塊状物を破砕して得られた粒状物に比べて、本来的に高い圧壊強度を有する。これは以下の理由によるものと考えられる。即ち、スラグ塊状物は、その大きさが大きいため、冷却に要する時間が長くなり、冷却の間にスラグ塊状物内で結晶相を多く生じてしまう。そして、冷却された後に破砕されるため、冷却後に生じたスラグ塊状物内の応力バランスが崩れて粒状物となる。また、破砕中に潜在的な傷（破壊基点）が形成される。これらのことから、スラグ塊状物を破砕して得られた粒状物をブラストに用いると、ブラスト時の衝撃でグリット粒子が破壊され易くなると考えられる。これに対して、本方法で得られるブラスト用グリットは、溶融スラグを風砕して得た粒状物を用いる。そのため、スラグ塊状物を破砕して粒状化したものに比べて、冷却後の粒子形態をより維持してグリットにすることができる。そのために、冷却時に得られた粒状物内の応力バランスを維持し易く、圧壊強度を維持したグリット粒子になるものと考えられる。更に、グリット粒子間の圧壊強度のばらつきも小さく抑えることができる。
【００３０】
上記「風砕冷却工程」は、上方で溶融スラグを風砕して粒状物にするとともに、粒状物を下方へ落下させながら冷却する工程である。
風砕は、気体を用いて溶融スラグを細粒化して粒状物にすることを表す。通常、風砕は、ノズルから放出された気体前に溶融させたスラグを供給する。そして、ノズルから放出された気体によって溶融スラグを細粒化して粒状物にする。またこの際、一般には、ノズルから放出された気体よって細粒化された粒状物を、側方へ吹き飛ばすのに対して、本方法では、上方で溶融スラグを風砕して粒状物にするとともに、粒状物を下方へ落下させながら冷却する。これにより、本方法では、平面方向に大きなスペースを使用する必要がなく、小さなスペースで粒状物を製造できる。
【００３１】
風砕に用いるノズルの形態は特に限定されないが、例えば、中心部に向かって気体が放出されるように放射状に配置された複数のノズルを有するリングノズルを用いることができる。更に、中心部に向かって気体が放出されるように対向して配置された複数のノズルを有する平行ノズルを用いることができる。これらは、いずれか一方を用いてもよく、併用してもよいが、上述のリングノズル（図１及び図２参照）を用いることが好ましい。リングノズルは放射状に全周にわたってノズルを均等な配置で備えることができ、溶融スラグをより均一に細粒化することができる。そのため、均質な粒状物を形成することができる。
【００３２】
リングノズルに設けられるノズル（気体放出口）の数は特に限定されないが、通常、２０〜１００本である。この範囲ではより安定した風砕を行うことができる。
また、各ノズルの中心部に対する角度α（図２参照）も特に限定されないが、通常、５〜４５度の角度である。この範囲では、風砕された粒状物が上方へハネ上がるのを防止できる。更に、風砕直後の高温状態にある粒状物同士がくっつくことを抑制できる。
ノズルからの気体放出圧力や気体の放出量は、落下される粒状物の量及び大きさ等によって適宜とすることができる。また、風砕に用いる気体の種類は、各種の気体を用いることができるが、装置を簡便な構造とするという観点から空気を用いることが好ましい。
【００３３】
用いる溶融スラグの種類は限定されず、前述した、Ｆｅ、Ｓｉ、Ｃａ、Ａｌ、Ｍｇ、Ｃｒ及びＭｎを含有し、ＦｅのＦｅＯ換算含有率、ＳｉのＳｉＯ２換算含有率、ＣａのＣａＯ換算含有率、の合計含有率が、５０．０質量％以上であり、ＦｅのＦｅＯ換算含有率が６．０質量％以上３５．０質量％以下、ＳｉのＳｉＯ２換算含有率が１５．０質量％以上３５．０質量％以下、ＣａのＣａＯ換算含有率が１０．０質量％以上３５．０質量％以下ＡｌのＡｌ２Ｏ３換算含有率が３．０質量％以上２５．０質量％以下、ＭｇのＭｇＯ換算含有率が１．０質量％以上２０．０質量％以下、ＣｒのＣｒ２Ｏ３換算含有率が０．５質量％以上５．０質量％以下、ＭｎのＭｎＯ換算含有率が２．０質量％以上２０．０質量％以下の組成を満たす溶融スラグであればよい。この溶融スラグは、成分調整されたものであってもよく、成分調整されていないものであってもよい。尚、通常、供給する溶融スラグの組成と、得られるブラスト用グリットの組成とは一致する。
【００３４】
上述の組成を充足する溶融スラグは、通常、製鋼スラグである。この製鋼スラグには、転炉スラグ及び電気炉スラグ等が含まれるが、なかでも、電気炉スラグが好ましい。更に、電気炉スラグには、酸化スラグ及び還元スラグが含まれるが、このうちの酸化スラグが好ましい。即ち、電気炉酸化スラグであることが好ましい。電気炉スラグ、特に電気炉酸化スラグは、鉄成分の含有率が高いことが特徴であり、本方法で利用する溶融スラグとして、とりわけ適している。
また、風砕冷却工程で用いる溶融スラグの温度は、特に限定されないが、通常、１１５０〜１６００℃である。
【００３５】
上述のように、溶融スラグは、成分調整されたものであってもよく、成分調整されていないものであってもよい。成分調整された溶融スラグを用いる場合には、当然ながら、風砕冷却工程の前に、成分調整工程を備えることができる。成分調整に際しては、どのような成分を添加してよく、前述した、Ｆｅ、Ｓｉ、Ｃａ、Ａｌ、Ｍｇ、Ｃｒ及びＭｎを所定の範囲で含有する組成を満たすように調整されればよい。
【００３６】
本方法では、電気炉スラグを用いる際に、成分調整工程を備え、更に、その成分調製工程で、成分調整前の溶融スラグに対して、ガラス及び／又は珪砂を添加することができる。即ち、成分調整材として、ガラス及び珪砂を用いることができる。これらは１種のみを用いてもよく併用してもよい。
このうち、ガラスは、ＳｉＯ２、ＣａＯ、Ａｌ２Ｏ３及びＮａ２Ｏ等を含む。これらのなかでも、特にＳｉＯ２及びＮａ２Ｏの割合が多い。このため、溶融スラグ内のＳｉＯ２成分の割合を増加させることができるという観点において、本ブラスト用グリットの成分調整材として適している。更に、ガラスは、非晶質な材料であるとともに、融点が低く溶融スラグ内に容易に溶解させることができるために、溶融スラグの成分調整を容易に行うことができる。この観点からも、本ブラスト用グリットの成分調整材として適している。
成分調整を行う場合に添加するガラス及び／又は珪砂の量は特に限定されず、結果的に前述の本ブラスト用グリットとして示した組成範囲となるように添加できる。
【００３７】
また、上記ガラスはどのようなガラスを用いてもよいが、特に廃ガラスが好ましく、更には、自動車用ガラスであることが好ましい。自動車用ガラス（自動車用途の廃ガラス）は、自動車のスクラップ処理によって生じる自動車に利用されていたガラスである。即ち、例えば、フロントガラス、リアガラス、サイドガラス、ランプガラス等が含まれる。これらは、１種のみが含まれてもよく、２種以上が含まれてもよい。
自動車用ガラスは、通常、樹脂部品や金属部品等のガラス以外の部品が併存される。これらは、自動車への組み付けに際して利用された部品である。従来、自動車のスクラップ処理によって生じた自動車用途の廃ガラスは、これらのガラス以外の部品を伴っているために、再利用が困難であった。これに対して、本方法で成分調整材として利用する場合には、これらのガラス以外の部品の併存の有無は、得られるブラスト用グリットに対してほとんど影響しない。即ち、自動車用ガラスは、高温の溶融スラグ内へ投入されるため、樹脂部品等は焼失され、金属部品等は溶融されてスラグ内に取り込まれる。更に、ガラスは、融点が低い非晶質な成分であることから、溶融スラグ内にスムーズに溶解され、エネルギー効率がよい。
【００３８】
風砕冷却工程における冷却は、風砕された粒状物を下方に落下させて行う。落下にさせることによって、風砕された粒状物が放冷されることとなる。この冷却方法によれば、外表面部は冷却されるが、芯部までは冷却されない状態で、粒状物を得ることができる。通常、スラグの熱伝導率は０．３〜２．０Ｗ／（ｍ・Ｋ）程度である。そのため、過度な冷却を行うと、グリッド粒子内の非晶相の割合は多くできるものの、得られる粒状物が崩壊してしまうおそれがある。また、冷却スピードを向上させる観点からは、貯留された水内へ粒状物を落下させるという方法も考えられる。しかしながら、貯留された水内へ粒状物を落下させると、前述のように急速な冷却となり、粒状物が崩壊してしまうおそれがある（変形及び割れを生じ易い）。これらのことから、粒状物の冷却は、結晶相の形成を抑制しつつ、粒状物が崩壊されない程度に適度に冷却することが好ましい。
【００３９】
上述のような観点から、冷却を行う際の落下距離は、３ｍ以上４０ｍ以下とすることが好ましい。落下距離がこの範囲では、上述の適度な冷却を行うことができる。更に、小さなスペースで冷却を行うことができる。従って、装置をコンパクトに保ちつつ、高研削性と低粉塵性とを両立したブラスト用グリットを製造できる。
【００４０】
通常、水冷することなく落下させた粒状物の温度は、５００℃以上１２００℃以下程度の温度となる。粒状物の冷却は、単に落下させて放冷するだけでなく、必要であれば、落下の間に水を吹き付けて水冷することが好ましい。更に、下方へ落下させた後に、粒状物に水を吹き付けて冷却することもできる。特に、下方へ落下させた後に水を吹き付けて粒状物を冷却する場合、比較的大きな粒状物は、落下後にもおいても未固化であるため、これらの粒状物同士の融着を防止する観点から好ましい。更に、粒状物の冷却を強制的に行わず、落下後において未固化の粒状物同士の融着を故意に促し、比較的大きな粒状物とすることもできる。
【００４１】
落下後の粒状物に水を吹き付ける方法としては、チャンバーを通過した粒状物をスチールコンベア上に落下させ、スチールコンベアで搬送しながら、コンベア上の粒状物に水を吹き付ける方法が挙げられる。この際、スチールコンベアの進行方向と同じ方向（即ち、粒状物が進行する方向）へ向かって水を吹き付けることが好ましい。水の吹き付け量は特に限定されない。水を吹き付ける方法は、貯留された水に粒状物を落下させる方法に比べて、効果的に粒状物の崩壊を抑制できる。
【００４２】
また、上述のように、落下後の粒状物に水を吹き付けて冷却する場合、付着された水を粒状物から除去するために脱水を行うことが好ましい。脱水は、粒状物に付着された水を気化させて除去（完全な除去であってもなくてもよい）することが好ましい。通常、この段回でも、粒状物は、付着された水を気化させるのに十分な熱を有しているため、付着された水の少なくとも一部を気化させることができる。これによって、粒状物から熱を効率的に除去できる。
このように落下後の粒状物に水を吹き付けて冷却する場合、粒状物の温度は７０℃以上８００℃以下とすることができる。
【００４３】
上述のように、本方法では、風砕された粒状物を下方へ落下させて冷却する。これは、風砕した粒状物を側方へ飛散させて冷却する形態の製造方法に比べて、過度に長い放冷工程を要したり、再熱処理工程を要したりといった製造上の複雑化や装置の大型化を招かないというメリットがある。また、上述のように、貯留された水内に粒状物を落下させる方法では、製造がバッチ式となってしまうというデメリットもある。これに対して、本方法は、連続的に粒状物を得ることができ、高い生産効率を発揮できる。また、連続稼働されている製鋼施設等においては、スラグを保管するコストを削減できるメリットがある。
【００４４】
上記「加工工程」は、粒状物を稜部が丸められた多面体に加工する工程である。この工程では、粒状物を稜部が丸められた多面体として整粒できればよく、どのように加工してもよい。具体的には、冷却された状態の粒状物を収容器内で、粒同士が接触できる状態で撹拌することで上記加工を達することができる。即ち、例えば、磨砕によって稜部が丸められた多面体の形状を得ることができる。従って、加工工程では、摩砕機、混合機、撹拌機等を用いることができる。これらは１種のみを用いてもよく２種以上を併用してもよい。
【００４５】
例えば、混合機（ミキサー、攪拌機等を含む）は、粒状物を収容する収容器と、収容器に収容された粒状物を撹拌する撹拌羽根と、を有する。このうち、収容器は粒状物を収容した状態で回転可能にされている。そして、撹拌羽根は、収容器の回転方向とは逆の方向に回転できるようにされている。即ち、収容器と撹拌羽根とは互いに逆方向に回転できる形態とされている。更に、収容器の回転軸と撹拌羽根の回転軸とが一致しないように配設されている。即ち、収容器の回転軸に対して撹拌羽根の回転軸は偏心して設けられている。このような混合機を使用すれば、粒状物に対して適度な剪断力を加えることができる。その結果、得られるブラスト用グリットのグリット粒子の応力のバランスを失することなく、稜部を丸めることができる。また、粒径の大きなグリット粒子は、混合機により粉砕するとともに、その稜部を丸めることができる。
【００４６】
加工工程では、風砕冷却工程で得られた全ての粒状物を加工することもできるが、粒度が１．０ｍｍ以上５０．０ｍｍ以下の範囲にある粒状物を加工することが好ましい。即ち、風砕冷却工程で得られた粒状物のうち、粒度が１．０ｍｍ以上５．０ｍｍ以下の範囲にある粒状物を加工することがより好ましい。この粒度範囲の粒状物を、その稜部が丸められた多面体として加工したブラスト用グリットは、特に高研削性と低粉塵性とを高度に両立できるブラスト用グリットとすることができるからである。
尚、ここでいう「粒度Ａｍｍ以上」とは、ＪＩＳ  Ｚ８８１５のふるい分け試験方法に準拠して測定され、目開きＡｍｍの篩によるふるい上を意味する。一方、ここでいう「粒度Ｂｍｍ以上」とは、ＪＩＳ  Ｚ８８１５のふるい分け試験方法に準拠して測定され、目開きＢｍｍの篩によるふるい下を意味する。
【００４７】
本方法では、どのような装置を用いて、ブラスト用グリットを製造してもよいが、上述の各工程を確実に行うために、溶融スラグ２００を風砕して、粒状物２０１を形成する風砕手段１１０と、粒状物２０１を下方へ落下させながら冷却する冷却手段１２０としてのチャンバー１２１と、を備えた粒状物の製造装置１００を用いることが好ましい（図１及び図２参照）。更に、この装置１００は、落下された粒状物２０１を水冷する水冷手段１２４と、水冷された粒状物２０１を搬送しながら、粒状物２０１に付着された水を脱水する脱水手段１３０と、を備えることができる。
【００４８】
上記風砕手段１１０は、溶融スラグ２００を風砕して粒状物２０１を形成する手段である。この風砕はノズル１１１から放出された気体を用いて行うものである。風砕に用いるノズル１１１の形状及び数等は特に限定されないが、前述のように、リングノズル１１０が好ましい。このリングノズル１１０の配設場所は特に限定されないが、省スペースのためにチャンバー１２１の上端に配置されることが好ましい。
【００４９】
上記冷却手段１２０としてのチャンバー１２１は、風砕された粒状物２０１を下方に落下させながら冷却する手段である。通常、このチャンバー１２１は、上下に開放された縦長形状をなす（図１参照）。縦長形状であることにより、落下距離を確保しつつ、省スペース化できる。この落下距離は、前述の通りであり、チャンバー１２１内の空間も、通常、縦方向に前述の距離を有することが好ましい。横方向の形状（断面形状）は特に限定されず、円形であってもよく、矩形であってもよく、その他の形状であってもよいが、円形であることが好ましい（即ち、円筒形状を呈した円筒部分１２２）。粒状物の回収効率に優れるためである。また、チャンバー１２１は、その下端側へ向けて先が窄まった先窄まり部１２３を有することが好ましい。更に、チャンバー１２１の先窄まり部１２３は、その下方に配置されたスチールコンベア１２６に対して開放されていることが好ましい。これにより連続的に粒状物２０１の得ることができる。
【００５０】
また、この装置１００は、落下された粒状物２０１に、水を吹き付けて水冷する水冷手段１２４を備えることができる。水冷手段１２４は、粒状物２０１に対して放水することができればよく、その形態及び大きさ等は特に限定されない。この水冷手段１２４による放水は、図１に示す様に、チャンバー１２１の下方に設けられたスチールコンベア１２６の上で行なわれることが好ましい。即ち、チャンバー１２１からスチールコンベア１２６上に落下した粒状物２０１に対して放水できることが好ましい。そのために、水冷手段１２４は、放水ノズル１２５を備えることができる。
【００５１】
脱水手段１３０は、粒状物２０１を搬送しながら、粒状物２０１に付着された水を脱水する手段である。この脱水手段１３０は、脱水機能と搬送機能との両方を併せ有することが好ましい。即ち、粒状物２０１を濡れたままの状態で滞留させることがなく、脱水しつつ、必要な搬送を行うことができる形態であることが好ましい。これによって、粒状物２０１を過度に急激に冷却することがないため、この粒状物２０１を用いて得られるブラスト用グリットでは、高研削性と低粉塵性とを両立させることができる。更に、このような粒状物２０１を安定的に連続的に製造できる。
【００５２】
脱水手段１３０における脱水機能は、脱水手段１３０の全体にわたって備えられていてもよく（即ち、例えば、全体がウェッジワイヤスクリーン１３２からなる場合）、一部のみが脱水を備え、他部は搬送機能のみを備えるものであってもよい（即ち、例えば、前部はウェッジワイヤスクリーンからなり、後部はスチールコンベア等の耐熱コンベアからなる場合）。
通常、冷却手段１２０から落下された直後の粒状物２０１が８００℃以上の温度が保持され、脱水手段１３０では、１３０〜６００℃／分の速度で冷却される。この範囲では、十分な脱水及び冷却を行いつつ、より短い搬送距離とすることができる。従って、品質向上と省スペース化とを両立できる。
また、前記のように脱水手段１３０が、後半部分が搬送機能のみを有する場合、搬送部位は平面方向へ粒状物を搬送するものであってもよいが、上下方向へ搬送するものとすることができる。即ち、例えば、バケットコンベア１３４等を用いることができる。これにより更に省スペース化を達することができる。
【００５３】
上記脱水手段１３０の形態は特に限定されないが、粒状物２０１が通過されない間隔で並べられたウェッジワイヤ１３１を備えたウェッジワイヤスクリーン１３２であることが好ましい。更に、一部のみにウェッジワイヤスクリーン１３２を備える場合、ウェッジワイヤスクリーン１３２は脱水手段１３０における先端側（冷却手段により近い側）に設けられることが好ましい。
また、ウェッジワイヤスクリーン１３２を用いる場合、ウェッジワイヤスクリーン１３２は加振できるものであることが好ましく、更には、振動によって粒状物２０１を搬送できることが好ましい。従って、脱水手段１３０は、振動発生手段１３３を備え、発生された振動をウェッジスクリーン１３２へ伝達できる構成であることが好ましい。
【００５４】
装置１００は、風砕手段１１０、冷却手段１２０及び脱水手段１３０以外に他の手段を備えることができる。他の手段としては、風砕手段１１０に対して溶融スラグ２００を適量ずつ送るための溶融スラグ貯留手段１５０が挙げられる。溶融スラグ貯留手段１５０は、更に、貯留された溶融スラグ２００が放冷されることを防止するためにバーナー及び／又はヒータ等の加熱手段１５２を備えることができる。溶融スラグ貯留手段１５０としては、通常、タンディッシュ１５０が用いられる。更に、タンディッシュ１５０は、下方に溶融スラグを流下させることができる開口部を備えることが好ましい。
【実施例】
【００５５】
以下、本発明を実施例によって具体的に説明する。
［１］粒状物の製造
図１に示すグリット用粒状物の製造装置１００であって、図２に示す風砕手段１２０近傍構造を有する装置を用いて、粒状物２０１を製造した。
図１に示すグリット用粒状物の製造装置１００は、風砕手段１１０と、冷却手段１２０と、脱水手段１３０と、回収容器１４１と、を備える。更に、風砕手段１１０の前手段として溶融スラグ貯留手段（タンディッシュ）１５０を備える。
【００５６】
溶融スラグ貯留手段１５０はタンディッシュである。このタンディッシュ１５０の底部には耐火物で出来たノズルが付設されている。ノズルは、直径約２４ｍｍの開口部１５１を有し、溶融スラグ２００を風砕手段１１０へ供給できるようになっている。更に、タンディッシュ１５０内に貯留された溶融スラグ２００の温度を調節できるバーナー１５２を備える。
風砕手段（リングノズル）１１０は、４５本のノズル１１１が中心部方向に向けて放射状に配列されたリングノズル（全形直径３０ｃｍ）からなる。各ノズルの角度α（図２参照）は各々２６〜２７度に設定されている。
【００５７】
上記冷却手段１２０は、チャンバー１２１、水冷手段１２４及びスチールコンベア１２６を備える。チャンバー１２１は、筒形状をなしており、風砕手段直後からの粒状物の落下距離は５．７ｍに設定されている。また、チャンバー１２１は、直径が４００ｃｍ且つ長さ４．３ｍの円筒部分１２２と、円筒部分１２２に延設され、下端直径が１５０ｃｍ且つ長さ１．４ｍである先窄まり部１２３とを備えている。
【００５８】
水冷手段１２４は、放水ノズル１２５を備える。放水ノズル１２５は、スチールコンベア１２６の上部に設けられ、チャンバー１２１からスチールコンベア１２６上に落下した粒状物２０１に水を放水する。スチールコンベア１２６は、チャンバー１２１の下方に設けられている。そして、チャンバー１２１から落下したスラグ粒２０１は、スチールコンベア１２６を介して、ウェッジワイヤスクリーン１３２へと搬送される。
【００５９】
上記脱水手段１３０は、逆三角形状のウェッジワイヤ１３１が配列されたウェッジワイヤスクリーン１３２と、縦方向へ配置されたバケットコンベア１３４とからなる。このうちウェッジワイヤスクリーン１３２は、振動発生装置１３３と接続されて、振動されるようになっている。また、ウェッジワイヤスクリーン１３２上では、振動により粒状物２０１が脱水されながら搬送される。バケットコンベア１４０は、ウェッジワイヤスクリーン１３２から搬送されてきた粒状物２０１を回収容器１４１へ運び上げるコンベアとして機能される。
【００６０】
［２］グリット用粒状物の製造
〈１〉実施例１−１１及び比較例１−６の粒状物
（１）実施例１−６、比較例１−６
上記［１］のグリット用粒状物の製造装置１００を用い、電気炉で得られた製鋼スラグを原料として用いて粒状物を製造した。
即ち、電気炉で得られた溶解されたままの溶融スラグ２００を製造装置１００のタンディッシュ１５０内へ約３トン投入した。
溶融スラグ２００は、タンディッシュ１５０から流下されてチャンバー１２１内に供給され、その後、リングノズル１１０の中心部を通過した。リングノズル１１０からは１．６ＭＰａの気体放出圧力で空気を放出させた。これにより、リングノズル１１０内を通過する溶融スラグ２００は風砕されて粒状となってチャンバー１２１内を落下した。チャンバー１２１内を落下する間に、粒状物２０１は空冷された。
【００６１】
更に、空冷された粒状物２０１は、先窄まり部１２３から排出され、スチールコンベア１２６上に落下された。この落下直後の粒状物２０１は、黒赤色状態であり、１０００℃前後の温度であることが観察された。次いで、スチールコンベア１２６上では、水冷手段１２４から放出した冷却水を粒状物２０１に浴びせた。その後、水冷された粒状物２０１は、スチールコンベア１２６上から脱水手段１３０のウェッジワイヤスクリーン１３２上へと落下された。
【００６２】
粒状物２０１は、ウェッジワイヤスクリーン１３２で脱水された後、バケットコンベア１４０へ送られ、その後、バケットコンベア１４０によって搬送されて、回収容器１４１に回収された。回収容器に収容された直後の粒状物２０１の温度は９９．５℃であった。
【００６３】
（２）実施例７（珪砂による成分調整）
上記［１］のグリット用粒状物の製造装置１００を用い、電気炉で得られた熔解されたままの製鋼スラグに、珪砂（全体１００質量％に対してＳｉをＳｉＯ２換算で９３．１質量％、ＡｌをＡｌ２Ｏ３換算で１．８質量％含有）を、製鋼スラグ１０トンに対して０．８４５トンの割合となるように添加して、溶融スラグ２００を得た（珪砂を用いて成分調整を行った）。
この珪砂を用いて成分調整を行った溶融スラグを用いた以外は、実施例１と同様にして実施例７の粒状物を得た。
【００６４】
（３）実施例８−１１（自動車用廃ガラスによる成分調整）
上記［１］のグリット用粒状物の製造装置１００を用い、電気炉で得られた熔解されたままの製鋼スラグに、自動車のスクラップ時に排出された廃ガラスを製鋼スラグ１０トンに対して１トンの割合となるように添加して、溶融スラグ２００を得た（自動車用廃ガラスを用いて成分調整を行った）。尚、添加した自動車用廃ガラスのうち、ガラス部分のみの部分は成分分析の結果、自動車用廃ガラス全体１００質量％に対して、ＳｉをＳｉＯ２換算で６７．７質量％、ＮａをＮａ２Ｏ換算で１２．６質量％、ＡｌをＡｌ２Ｏ３換算で２．０質量％、ＣａをＣａＯ換算で９．５質量％含有していた。
この自動車用廃ガラスを用いて成分調整を行った溶融スラグを用いた以外は、実施例１と同様にして実施例８−１１の粒状物を得た。
【００６５】
〈２〉実施例１−１１及び比較例１−６のブラスト用グリット
上記〈１〉で得られた実施例１−４及び実施例８−１０の粒状物から、目開き５．００ｍｍの篩下且つ目開き１．７５ｍｍの篩上（粒度１．７５ｍｍ以上５．００ｍｍ以下）の粒状物を回収した。この各粒状物を、アイリッヒミキサー（登録商標）に投入し、２分間、アジテーター回転数８００ｒｐｍ、パンの回転数８５ｒｐｍの条件で磨砕した。摩砕した粒状物を更に分級し、篩い目１．０ｍｍを通過し、篩い目０．５ｍｍに残留した粒状物を回収してブラスト用グリットを得た。
上記〈１〉で得られた実施例５−７、実施例１１、実施例１２及び比較例４の粒状物から、目開き５．００ｍｍの篩上（粒度５．００ｍｍ以上）の粒状物を回収した。この各粒状物を、アイリッヒミキサー（登録商標）に投入し、２分間、アジテーター回転数８００ｒｐｍ、パンの回転数８５ｒｐｍの条件で磨砕した。摩砕した粒状物を更に分級し、篩い目１．０ｍｍを通過し、篩い目０．５ｍｍに残留した粒状物を回収してブラスト用グリットを得た。
【００６６】
【表１】
2015093365.tif 000003
表１の「Ｆｅ＋Ｓｉ＋Ｃａ」は、ＦｅＯ換算含有率とＳｉＯ２換算含有率とＣａＯ換算含有率との合計を表す。
【００６７】
〈３〉ブラスト用グリットの成分分析
実施例１−１１及び比較例１−６の各ブラスト用グリットを、振動ミルにより粉砕し、得られた粉末を圧粉成形した試料を、多元素同時蛍光Ｘ線分析装置（株式会社リガク製、「サイマルティックス１０型」）を用いて成分分析し、その結果を表１に示した。
【００６８】
〈４〉ブラスト用グリットの圧壊強度
実施例１−１１及び比較例１−６の各々のブラスト用グリットから、無作為に選択した１０個のグリット粒子（粒度１．０ｍｍ以上５．０ｍｍ以下）の圧壊強度（各１粒のグリット粒子に荷重を負荷して圧壊したときの荷重値）を、圧壊強度測定計（東京衡機製造所製、形式「アムスラー型万能材料試験機  ＡＵ−３０」）を用いて測定した後、得られた各１０点のデータの平均値を算出し、表１に示した。
【００６９】
〈５〉ブラスト用グリットのビッカース硬さ
実施例１−１１及び比較例１−６の各々のブラスト用グリットから、無作為に選択した１０個のグリット粒子（粒度１．０ｍｍ以上５．０ｍｍ以下）のビッカース硬さを、ビッカース硬度計（株式会社明石製作所製、形式「ＭＶＫ」）を用いて測定（ＪＩＳ  Ｚ２２４４に準拠）した後、得られた各１０点のデータの平均値を算出し、表１に示した。
【００７０】
〈６〉非晶相の面積率の測定
実施例１−１１及び比較例４の各々のブラスト用グリットから、無作為に選択した３個のグリット粒子（粒度１．０ｍｍ以上５．０ｍｍ以下）を切断し、その表面を研磨した。得られた研磨面を、光学顕微鏡により２００倍に拡大した画像上で、画像寸法計測・粒子計測ソフト（株式会社イノテック製、品名「Ｑｕｉｃｋ  Ｇｒａｉｎ  Ｓｔａｎｄａｒｄ」）を用いて、非晶相と結晶相とを分類し、分類した非晶相と結晶相の面積率を算出した。各グリット粒子の非晶相の面積率及び結晶相の面積率を表１及び表２（実施例７及び１０、比較例４）に示した。
【００７１】
〈７〉表面反射率の測定
上記〈３〉で得られた実施例７、実施例１０及び比較例４のブラスト用グリット（試料）と、下記比較例７（アルミナ研削材の分級品である試料）と、の各々の表面反射率を以下のように測定した。
別々のシャーレに入れた各グリットに１方向から光を照射した状態で、その状態を拡大撮影（８ｍｍ×１１ｍｍの領域を１０倍に拡大して撮影）し、各試料表面の拡大画像（図３−図６）を得た。
画像寸法計測・粒子計測ソフト（株式会社イノテック製、品名「Ｑｕｉｃｋ  Ｇｒａｉｎ  Ｓｔａｎｄａｒｄ」）を用いて、上述で得られた各拡大画像において、その全面積に対する反射面積（光を反射している面積）の割合を計測し、その結果を表２に「表面反射率」として示した。
尚、上記比較例７として、アルミナ研削材（株式会社不二製作所製、「フジランダムＡ」）から、目開き１．００ｍｍの篩下且つ目開き０．５ｍｍの篩上（粒度０．５ｍｍ以上１．０ｍｍ以下）として分級した粒子を用いた。
【００７２】
〈８〉研削力及び粉塵量の測定
上記〈３〉で得られた実施例７、実施例１０及び比較例４のブラスト用グリットと、上記〈７〉の比較例７と、を用いて研削力及び粉塵量の測定を行った。即ち、ブラスト装置（株式会社不二製作所製、品名「ニューマブラスター  ＦＤＱ−２」）を用いて、ＳＳ４００鉄板を被削材としてブラスト用グリットを投射した。この際、噴射圧は０．５５ＭＰａのエアーブラスト、２．５ｋｇ／分とし、６２５０ｇのブラスト用グリットを２．５分間かけて投射した。そして、被削材の投射前後での質量変化（投射前の質量−投射後の質量）を研削力として算出し、表２に示した。更に、ブラスト用グリットの投射前後での質量変化（６２５０−投射後の質量）を粉塵量として算出し、表２に示した。
尚、表２には、上記〈６〉の非晶相の面積率の測定で得られた非晶相と結晶相との面積割合の素データ（測定した３粒の各々のデータ）も併記した。
【００７３】
〈９〉面粗度の測定
上記〈３〉で得られた研削後の被削材の表面の十点平均粗さ（Ｒｚ）を、ＪＩＳ  Ｂ０６０１：１９９４（ＪＩＳ  Ｂ０６０１：２０１３の付属書ＪＡ／ＪＡ．２）に準拠して測定した。その結果を、表２に示した。
【００７４】
【表２】
2015093365.tif 000004
【００７５】
〈１０〉実施例の効果
比較例１−６の試料の圧壊強度が４９〜９８Ｎ／個であるのに対して、実施例１−１１のブラスト用グリットの圧壊強度は２０５〜３６２Ｎ／個である。即ち、比較例に対して約２−３倍大きな圧壊強度を有することがわかる。また、ビッカース硬さは、比較例１−６が７７５〜８８９Ｈｖであるのに対して、実施例１−１１が７８９〜８３０Ｈｖである。即ち、実施例は比較例と同等のビッカース硬さを有することがわかる。そして、実施例１−１１のブラスト用グリットは、いずれも、稜部が丸められた多面体の形状をなしている｛図３（実施例７）、図４（実施例１０）、図５（比較例４）、図６（比較例７）参照｝。これは、比較例４、７の試料が、より球形に近い形状をなしている点で異なっている。
【００７６】
実施例７は、上述のように、稜部が丸められた多面体の形状をなしている（図３参照）。また、比較例の試料（図５及び図６参照）に比べて、平面をより多く有する形状を成していることがわかる。具体的には、実施例７の試料の表面反射率は２３％である（表２参照）。更に、実施例７のグリットは非晶相の割合は約１９％（平均値）と低い（表１参照）。
この実施例７の試料による研削力は２．８ｇであり、研削力が２．０ｇである比較例４（実施例７と同様にＦｅ、Ｓｉ、Ｃａ、Ａｌ、Ｍｇ、Ｃｒ及びＭｎ等を含むが、Ｆｅ含有量が３５．０質量％を超える）に比べて高い研削力を発揮している。更に、市販のアルミナ研削材（比較例７）の研削力２．２ｇをも超える優れた研削力を発揮できることがわかる。その一方で、実施例７による粉塵量は３８６ｇと少なく、比較例４に対して約６０％の粉塵量の低減となっている。更に、実施例７による面粗度は２７．４（Ｒｚ）であり、比較例に比べて面粗度が小さいことがわかる。特に比較例７に対しては、面粗度が３６％も低減されている。
【００７７】
実施例１０は、上述のように、稜部が丸められた多面体の形状をなしている（図４参照）。また、比較例の試料（図５及び図６参照）に比べて、平面をより多く有する形状を成していることがわかる。具体的には、実施例１０の試料の表面反射率は４７％である（表２参照）。更に、実施例１０のグリットは非晶相の割合は約９２％（平均値）と高い（表１参照）。
この実施例１０の試料による研削力は３．６ｇであり、研削力が２．０ｇである比較例４（実施例１０と同様にＦｅ、Ｓｉ、Ｃａ、Ａｌ、Ｍｇ、Ｃｒ及びＭｎ等を含むが、Ｆｅ含有量が３５．０質量％を超える）に比べて高い研削力を発揮している。更に、市販のアルミナ研削材（比較例７）の研削力２．２ｇをも超える優れた研削力を発揮できることがわかる。その一方で、実施例１０による粉塵量は４７２ｇと少なく、比較例４に対して約５１％の粉塵量の低減となっている。更に、実施例１０による面粗度は２２．３（Ｒｚ）であり、比較例に比べて面粗度が小さいことがわかる。特に比較例７に対しては、面粗度が４８％も低減されている。
【００７８】
このように、実施例のブラスト用グリットは、いずれも、稜部が丸められた多面体の形状をなしている。また、表面反射率は、２３〜４７％であり、比較例の試料（２−５％）に比べて高い値を示している。更に、実施例のブラスト用グリットは、比較例に比べて非晶相の割合が多い。その結果、実施例のブラスト用グリットは、比較例の試料に比べて高い研削力と低い面粗度とを両立させることができる。更に、実施例のブラスト用グリットの粉塵量は、比較品に比べて小さく抑制されている。
このように、研削力がより高いということは、より短時間で研削できることを意味している。また、面粗度がより小さいということは、表面をより滑らかに研削できることを意味している。更に、面粗度がより小さい研削面を塗装する場合には、面粗度がそれより大きな面を塗装する場合に比べて、使用する塗料量を少なく抑えることができることを意味する。また、粉塵量がより少ないということは、研削材の割れがより少ないことを意味しており、研削時の使用環境をより良好にすることができる。更に、研削材の消耗量が少ないことから、再利用性にも優れた研削材であることを意味している。
【符号の説明】
【００７９】
１００；グリット用粒状物の製造装置、
１１０；風砕手段（リングノズル）、１１１；ノズル、
１２０；冷却手段、１２１；チャンバー、１２２；円筒部分、１２３；先窄まり部、１２４；水冷手段、１２５；放水ノズル、１２６；スチールコンベア、
１３０；脱水手段、１３１；ウェッジワイヤ、１３２；ウェッジワイヤスクリーン、１３３；振動発生手段（振動発生装置）、
１４０；バケットコンベア、１４１；回収容器、
１５０；溶融スラグ貯留手段（タンディッシュ）、１５１；溶融スラグ貯留手段の開口部、１５２；加熱手段（バーナー）、
２００；溶融スラグ、２０１；粒状物（グリット用の粒状物）。
【図１】
2015093365.tif 000005
【図２】
2015093365.tif 000006
【図３】
2015093365.tif 000007
【図４】
2015093365.tif 000008
【図５】
2015093365.tif 000009
【図６】
2015093365.tif 000010